(57)【要約】【課題】潤滑性、消泡性、及び廃液処理性に優れる脆性材料加工液組成物を提供する。【解決手段】（Ａ）水、及び（Ｂ）添加剤混合物を含み、成分（Ｂ）が、（Ｂ−１）炭素数１０以上２４以下のアルコールのアルキレンオキサイド付加物であって、ＨＬＢ値が４以上１１以下である非イオン界面活性剤、及び、（Ｂ−２）エチレンオキサイドとエチレンオキサイド以外のアルキレンオキサイドとの共重合体を含み、成分（Ｂ−１）の含有量が、成分（Ｂ）の全量１００質量％基準で０．９質量％以上８８．０質量％以下であり、成分（Ｂ−２）の含有量が、成分（Ｂ）の全量１００質量％基準で０．９質量％以上９６．０質量％以下であり、成分（Ｂ−１）及び（Ｂ−２）の合計含有量が、成分（Ｂ）の全量１００質量％基準で８３．０質量％以上である、脆性材料加工液組成物に関する。【選択図】なし【特許請求の範囲】
【請求項１】
（Ａ）水、及び（Ｂ）添加剤混合物を含み、
成分（Ｂ）が、
（Ｂ−１）炭素数１０以上２４以下のアルコールのアルキレンオキサイド付加物であって、ＨＬＢ値が４以上１１以下である非イオン界面活性剤、及び、
（Ｂ−２）エチレンオキサイドとエチレンオキサイド以外のアルキレンオキサイドとの共重合体
を含み、
成分（Ｂ−１）の含有量が、成分（Ｂ）の全量１００質量％基準で０．９質量％以上８８．０質量％以下であり、
成分（Ｂ−２）の含有量が、成分（Ｂ）の全量１００質量％基準で０．９質量％以上９６．０質量％以下であり、
成分（Ｂ−１）及び（Ｂ−２）の合計含有量が、成分（Ｂ）の全量１００質量％基準で８３．０質量％以上である、
脆性材料加工液組成物。
【請求項２】
成分（Ｂ−２）の数平均分子量が５００以上６，０００以下である、請求項１に記載の脆性材料加工液組成物。
【請求項３】
成分（Ｂ−１）の０．１質量％水溶液の表面張力が３１ｍＮ／ｍ以下である、請求項１又は２に記載の脆性材料加工液組成物。
【請求項４】
成分（Ｂ−１）の含有量と成分（Ｂ−２）の含有量との比〔（Ｂ−１）／（Ｂ−２）〕が、質量比で０．０１５以上９．５０以下である、請求項１〜３のいずれか一項に記載の脆性材料加工液組成物。
【請求項５】
ｐＨが３以上９以下である、請求項１〜４のいずれか一項に記載の脆性材料加工液組成物。
【請求項６】
成分（Ｂ）１００質量部に対し、成分（Ａ）を９００質量部以上９９９，９００質量部以下で含有する、請求項１〜５のいずれか一項に記載の脆性材料加工液組成物。
【請求項７】
ワイヤを用いて脆性材料からなる被加工材を加工する時に用いる、請求項１〜６のいずれか一項に記載の脆性材料加工液組成物。
【請求項８】
前記ワイヤが、固定砥粒ワイヤである、請求項７に記載の脆性材料加工液組成物。
【請求項９】
前記脆性材料が、結晶シリコン、サファイア、炭化ケイ素、ネオジム磁石、水晶、又はガラスである、請求項７又は８に記載の脆性材料加工液組成物。
【請求項１０】
少なくとも（Ａ）水、及び（Ｂ）添加剤混合物を配合する、脆性材料加工液組成物の製造方法であって、
成分（Ｂ）が、
（Ｂ−１）炭素数１０以上２４以下のアルコールのアルキレンオキサイド付加物であって、ＨＬＢ値が４以上１１以下である非イオン界面活性剤、及び、
（Ｂ−２）エチレンオキサイドとエチレンオキサイド以外のアルキレンオキサイドとの共重合体
を含み、
成分（Ｂ−１）の含有量が、成分（Ｂ）の全量１００質量％基準で０．９質量％以上８８．０質量％以下であり、
成分（Ｂ−２）の含有量が、成分（Ｂ）の全量１００質量％基準で０．９質量％以上９６．０質量％以下であり、
成分（Ｂ−１）及び（Ｂ−２）の合計含有量が、成分（Ｂ）の全量１００質量％基準で８３．０質量％以上、となるように配合して脆性材料加工液組成物を得る、請求項１〜９のいずれか一項に記載の脆性材料加工液組成物の製造方法。
【発明の詳細な説明】
【技術分野】
【０００１】
本発明は、脆性材料加工液組成物に関する。
【背景技術】
【０００２】
半導体製品の製造では脆性材料であるシリコンインゴットを精度よく切削加工することが重要であり、シリコンインゴットの切削加工では、加工精度及び生産性の観点から、一般にワイヤソー加工が利用されている。
また、ワイヤソー加工は、セラミックス、石英、サファイア、ガラス等の材料の加工でも利用されている。
一般に、ワイヤソーを用いた加工方法としては、ワイヤと被加工物との摺動部に遊離砥粒を供給しながら加工を行う遊離砥粒方式と、ワイヤの表面に予め砥粒が固定されたワイヤを用いて加工を行う固定砥粒方式とが挙げられる。
例えば、近年、前述のシリコンインゴットからシリコンウェハを生産する分野では、更なる生産性の向上が要求されており、遊離砥粒方式より短時間での切断が可能であり、また、より細いワイヤ工具を使用して歩留まりを向上できる等の理由から、固定砥粒方式がよく用いられるようになってきている。
【０００３】
また、両方式のワイヤソー加工では、切削加工時の加工効率の向上、被加工材と被加工材を加工する工具との摩擦抑制、加工により発生する熱の除去（冷却）、工具の寿命延長効果、切り屑の除去等を目的として加工液（クーラント）が使用されている。
前述の用途等で用いられる加工液としては、鉱物油、動植物油、合成油などを主成分した油系の加工液組成物と、界面活性能を持つ化合物を配合して水溶性を付与した水系の加工液組成物とが含まれる。
近年、作業時の安全性や環境問題の観点から水溶性を付与したものが用いられるようになってきている。
【０００４】
例えば、特許文献１には、希土類磁石以外の加工材料の切断に用いられる固定砥粒ワイヤソー用水溶性加工液組成物であって、グリコール類を含有することを特徴とする固定砥粒ワイヤソー用水溶性加工液組成物が開示されている。
また、特許文献２には、希土類磁石の切断に用いられる固定砥粒ワイヤソー用水溶性加工液組成物であって、グリコール類と、カルボン酸と、水に溶解して塩基性を示す化合物と、水とを、それぞれ特定の含有量で含有してなる（但し、これらの成分の合計は１００重量部である）ことを特徴とする固定砥粒ワイヤソー用水溶性加工液組成物が開示されている。
【先行技術文献】
【特許文献】
【０００５】
【特許文献１】特開２００３−８２３３４号公報
【特許文献２】特開２００３−８２３３５号公報
【発明の概要】
【発明が解決しようとする課題】
【０００６】
一般に、前述した両方式のワイヤソー加工方法は、前述のシリコンインゴットから、複数のシリコンウェハを一度に切り出すため、マルチワイヤソー装置が用いられている。マルチワイヤソー装置では、一定間隔で複数の溝が彫られた２以上のガイドローラー上の各溝に１本ずつワイヤを巻きつけ、各ワイヤが一定の張力で平行に保持されている。そして、切断加工時には、各ガイドローラーを回転させ、ノズル等から吐出した加工液組成物をワイヤに付着させながら、該ワイヤを一方向又は双方向に走行させ、加工液組成物が付着したワイヤにシリコンインゴットを押し当てて切断を行っている。
当該ワイヤソー加工に使用される加工液組成物は、ワイヤソー装置が備えるタンクに投入され、当該タンクからワイヤソー装置が備えるポンプによって加工室ノズルに供給され、当該ノズルから吐出される。ノズルから吐出された加工液組成物は、加工間隙（ワイヤとシリコンインゴットとの間隙）を狙って供給されて、加工間隙の潤滑等に使用された後、再び前記タンクに戻る。このようにシリコンインゴットの切断中、加工液組成物はワイヤソー装置内を循環している。
当該切断加工時、ワイヤ高線速化に伴うガイドローラーの高速回転などにより加工液組成物が激しく飛散する場合があり、加工液組成物の泡立ちに繋がる。また、当該切断加工時、加工液組成物がワイヤソー装置下部にあるタンクに流れ落ちることによって、タンク内の加工液組成物が激しく泡立ち、タンクからオーバーフローする場合がある。更に、当該切断加工中に発生する微細な切粉が加工液組成物の泡立ちを助長してしまう問題、並びにワイヤソー及び切断したウェハ等が当該切粉により著しく汚染され、それらを洗浄するための負荷が大きくなるといった問題があった。
また、前述のとおり、使用後の加工液は廃液処理により無害化することが要求されている。
【０００７】
このように、脆性材料加工液組成物には、潤滑性という従来からの要求に加え、加工液組成物を用いた際の泡立ちを抑制し、切粉の清浄性を向上することができれば、より安定した生産や加工精度の向上にも繋がる。また、より廃液処理性に優れた加工液組成物、例えば、加工液組成物中の有機物化学的酸素要求量（Ｃｈｅｍｉｃａｌ  Ｏｘｙｇｅｎ  Ｄｅｍａｎｄ：ＣＯＤ）の値がより低い加工液組成物であれば、環境に対する安全性の向上、作業時の安全性の向上、廃液処理に伴う負荷の低減による経済性の向上にも繋がる。
前述のとおり、近年、水溶性を付与した加工液組成物が要求されている。そして、水溶性の加工液組成物は、通常、加工液組成物の原液を水で希釈して使用している。そして、前述した廃液処理性の観点から、より水分含有量が多い状態で使用する場合にも、優れた潤滑性と、加工時の泡立ちを抑制する効果（以下、単に「消泡性」ともいう。）が得られる加工液組成物が求められている。すなわち、潤滑性、消泡性、及び廃液処理性のバランスに優れる加工液組成物が求められている。
【０００８】
本発明は、以上の問題点を鑑みてなされたものであり、本発明の課題は、潤滑性、消泡性、及び廃液処理性に優れる脆性材料加工液組成物を提供することである。
【課題を解決するための手段】
【０００９】
本発明者らは、鋭意検討の結果、水と、特定の化合物を含む添加剤混合物とを含有し、当該添加剤化合物中の各成分の含有量が特定の範囲を満たす脆性材料加工液組成物が、前記課題を解決し得ることを見出した。本発明の各実施形態はかかる知見に基づいて完成したものである。すなわち、本発明の各実施形態によれば、以下の［１］〜［１０］が提供される。
［１］  （Ａ）水、及び（Ｂ）添加剤混合物を含み、
成分（Ｂ）が、
（Ｂ−１）炭素数１０以上２４以下のアルコールのアルキレンオキサイド付加物であって、ＨＬＢ値が４以上１１以下である非イオン界面活性剤、及び、
（Ｂ−２）エチレンオキサイドとエチレンオキサイド以外のアルキレンオキサイドとの共重合体
を含み、
成分（Ｂ−１）の含有量が、成分（Ｂ）の全量１００質量％基準で０．９質量％以上８８．０質量％以下であり、
成分（Ｂ−２）の含有量が、成分（Ｂ）の全量１００質量％基準で０．９質量％以上９６．０質量％以下であり、
成分（Ｂ−１）及び（Ｂ−２）の合計含有量が、成分（Ｂ）の全量１００質量％基準で８３．０質量％以上である、
脆性材料加工液組成物。
［２］  成分（Ｂ−２）の数平均分子量が５００以上６，０００以下である、前記［１］に記載の脆性材料加工液組成物。
［３］  成分（Ｂ−１）の０．１質量％水溶液の表面張力が３１ｍＮ／ｍ以下である、前記［１］又は［２］に記載の脆性材料加工液組成物。
［４］  成分（Ｂ−１）の含有量と成分（Ｂ−２）の含有量との比〔（Ｂ−１）／（Ｂ−２）〕が、質量比で０．０１５以上９．５０以下である、前記［１］〜［３］のいずれかに記載の脆性材料加工液組成物。
［５］  ｐＨが３以上９以下である、前記［１］〜［４］のいずれかに記載の脆性材料加工液組成物。
［６］  成分（Ｂ）１００質量部に対し、成分（Ａ）を９００質量部以上９９９，９００質量部以下で含有する、前記［１］〜［５］のいずれかに記載の脆性材料加工液組成物。
［７］  ワイヤを用いて脆性材料からなる被加工材を加工する時に用いる、前記［１］〜［６］のいずれかに記載の脆性材料加工液組成物。
［８］  前記ワイヤが、固定砥粒ワイヤである、前記［７］に記載の脆性材料加工液組成物。
［９］  前記脆性材料が、結晶シリコン、サファイア、炭化ケイ素、ネオジム磁石、水晶、又はガラスである、前記［７］又は［６］に記載の脆性材料加工液組成物。
［１０］  少なくとも（Ａ）水、及び（Ｂ）添加剤混合物を配合する、脆性材料加工液組成物の製造方法であって、
成分（Ｂ）が、
（Ｂ−１）炭素数１０以上２４以下のアルコールのアルキレンオキサイド付加物であって、ＨＬＢ値が４以上１１以下である非イオン界面活性剤、及び、
（Ｂ−２）エチレンオキサイドとエチレンオキサイド以外のアルキレンオキサイドとの共重合体
を含み、
成分（Ｂ−１）の含有量が、成分（Ｂ）の全量１００質量％基準で０．９質量％以上８８．０質量％以下であり、
成分（Ｂ−２）の含有量が、成分（Ｂ）の全量１００質量％基準で０．９質量％以上９６．０質量％以下であり、
成分（Ｂ−１）及び（Ｂ−２）の合計含有量が、成分（Ｂ）の全量１００質量％基準で８３．０質量％以上、となるように配合して脆性材料加工液組成物を得る、前記［１］〜［９］のいずれかに記載の脆性材料加工液組成物の製造方法。
【発明の効果】
【００１０】
本発明によれば、潤滑性、消泡性、及び廃液処理性に優れる脆性材料加工液組成物を提供することができる。
【発明を実施するための形態】
【００１１】
［脆性材料加工液組成物］
本発明の一実施形態に係る脆性材料加工液組成物（以下、単に「加工液」ともいう。）は、（Ａ）水、及び（Ｂ）添加剤混合物を含み、成分（Ｂ）が、（Ｂ−１）炭素数１０以上２４以下のアルコールのアルキレンオキサイド付加物であって、ＨＬＢ値が４以上１１以下である非イオン界面活性剤、及び、（Ｂ−２）エチレンオキサイドとエチレンオキサイド以外のアルキレンオキサイドとの共重合体
を含み、成分（Ｂ−１）の含有量が、成分（Ｂ）の全量１００質量％基準で０．９質量％以上８８．０質量％以下であり、成分（Ｂ−２）の含有量が、成分（Ｂ）の全量１００質量％基準で０．９質量％以上９６．０質量％以下であり、
成分（Ｂ−１）及び（Ｂ−２）の合計含有量が、成分（Ｂ）の全量１００質量％基準で８３．０質量％以上である。
前述した全ての要件を満たす加工液は、潤滑性、消泡性、及び廃液処理性のバランスに優れる。
【００１２】
なお、本明細書中、特に言及しない限り、「アルキレンオキサイド（以下、単に「ＡＯ」ともいう。）付加物」とは、単体のアルキレンオキサイドが付加した化合物だけでなく、複数のアルキレンオキサイド、すなわち、ポリアルキレンオキサイドが付加した化合物も含む。以下、「エチレンオキサイド（以下、単に「ＥＯ」ともいう。）付加物」、「プロピレンオキサイド（以下、単に「ＰＯ」ともいう。）付加物」も同様である。
また、本明細書中で用いる「ＨＬＢ値」は、グリフィン法により算出されるＨＬＢ（Ｈｙｄｒｏｐｈｉｌｉｃ−Ｌｉｐｏｐｈｉｌｉｃ  Ｂａｌａｎｃｅ）の値を意味する。
なお、本明細書において、好ましい数値範囲（例えば、含有量等の範囲）について、段階的に記載された下限値及び上限値は、それぞれ独立して組み合わせることができる。例えば、該当する数値範囲について「好ましくは１０以上、より好ましくは２０以上、更に好ましくは３０以上」という下限値の記載と、「好ましくは９０以下、より好ましくは８０以下、更に好ましくは６０以下」という記載から、「好ましい下限値（１０）」と「更に好ましい上限値（６０）」とを組み合わせて、好適範囲を「１０以上、６０以下」とすることもできる。同様に、「更に好ましい下限値（３０）」と「好ましい上限値（９０）」とを組み合わせて好適範囲を「３０以上、９０以下」とすることもできる。
同様に、例えば、「好ましくは１０〜９０、より好ましくは２０〜８０、更に好ましくは３０〜６０」という記載から、「１０〜６０」、とすることもできる。
なお、特に言及しない限り、好ましい数値範囲として単に「１０〜９０」と記載する場合、１０以上９０以下の範囲を表す。
以下、当該加工液に含有される各成分について説明する。
【００１３】
＜成分（Ａ）＞
成分（Ａ）である水は、特に限定されず、蒸留水、イオン交換水（脱イオン水）等の精製水；水道水；工業用水；等を用いることができ、好ましくは精製水、より好ましくはイオン交換水（脱イオン水）である。
【００１４】
成分（Ａ）の含有量は、前記加工液を用いる状況によって、適宜、調整することができる。
例えば、前記加工液が濃縮状態（以下、「原液」ともいう。）であって、当該原液の保管及び運搬を行う場合、成分（Ａ）の含有量は、成分（Ｂ）１００質量部に対し、好ましくは１．０質量部以上、より好ましくは５．０質量部以上、更に好ましくは１０．０質量部以上、より更に好ましくは２５．０質量部以上である。一方、成分（Ａ）の含有量は、成分（Ｂ）１００質量部に対し、好ましくは１，８００質量部以下、より好ましくは９００質量部未満、更に好ましくは５５０質量部以下、より更に好ましくは２００質量部以下である。
【００１５】
また、例えば、前記加工液を脆性材料の加工に使用する場合、前述の原液を、更に、成分（Ａ）で希釈し、前記加工液を希釈状態（以下、「希釈液」ともいう。）で使用することが好ましく、例えば、成分（Ａ）の含有量は、加工液を低粘度化してハンドリング性を向上させて、本願発明の効果をより効果的に得る観点から、成分（Ｂ）１００質量部に対し、好ましくは９００質量部以上、より好ましくは１，９００質量部以上、更に好ましくは９，９００質量部以上、より更に好ましくは１２，０００質量部以上、より更に好ましくは１５，０００質量部以上である。一方、成分（Ａ）の含有量は、加工液中の有効成分量を確保する観点から、成分（Ｂ）１００質量部に対し、好ましくは９９９，９００質量部以下、より好ましくは１９９，９００質量部以下、更に好ましくは９９，９００質量部以下、より更に好ましくは６６，５００質量部以下、より更に好ましくは４９，９００質量部以下である。
ここで、本明細書中、「有効成分」とは、加工液から成分（Ａ）を除いた全成分を指す。
【００１６】
また、前記加工液を脆性材料の加工に使用する場合、前記希釈液のｐＨは、加工液の用途の欄で後述する各ワイヤや加工装置等の腐食を抑制できる観点から、好ましくは３以上、より好ましくは４以上、更に好ましくは５以上である。一方、前記希釈液のｐＨは、例えば、シリコン等を加工する際に切粉から水素が大量に発生することを抑制できる観点から、好ましくは９以下、より好ましくは８以下、更に好ましくは７以下である。
【００１７】
＜成分（Ｂ）＞
成分（Ｂ）は、添加剤混合物であり、以下で詳述する（Ｂ−１）炭素数１０以上２４以下のアルコールのアルキレンオキサイド付加物であって、ＨＬＢ値が４以上１０以下である非イオン界面活性剤、及び、（Ｂ−２）エチレンオキサイドとアルキレンオキサイドとの共重合体を、それぞれ、特定量で含む。各成分の含有量及び合計含有量については、各成分の説明欄で後述する。
成分（Ｂ）が、成分（Ｂ−１）及び成分（Ｂ−２）を共に含有することで、加工液組成物の良好な潤滑性と、良好な消泡性、特に、前述した切断加工中に発生する微細な切粉が加工液に含有している際の消泡性とのバランスに優れる加工液となる。
以下、当該添加剤混合物に含有される各成分について説明する。
【００１８】
〔成分（Ｂ−１）〕
成分（Ｂ−１）は、炭素数１０以上２４以下のアルコールのアルキレンオキサイド付加物であって、ＨＬＢ値が４以上１１以下である非イオン界面活性剤である。
成分（Ｂ−１）のＨＬＢ値が、４以上であると、成分（Ｂ−１）の成分（Ａ）への溶解性が向上する。また、成分（Ｂ−１）のＨＬＢ値が、１１以下であると、加工液の消泡性が向上する。
成分（Ｂ−１）のＨＬＢ値は、加工液の潤滑性を向上させる観点から、好ましくは６以上、より好ましくは８以上、更に好ましくは８超である。一方、成分（Ｂ−１）のＨＬＢ値は、加工液の消泡性を向上させる観点から、好ましくは１０以下、より好ましくは９以下である。
【００１９】
また、成分（Ｂ−１）の０．１質量％水溶液の表面張力は、好ましくは３１ｍＮ／ｍ以下、より好ましくは３０ｍＮ／ｍ以下、更に好ましくは２９ｍＮ／ｍ以下、より更に好ましくは２８ｍＮ／ｍ未満である。一方、成分（Ｂ−１）の０．１質量％水溶液の表面張力は、好ましくは１ｍＮ／ｍ以上、より好ましくは５ｍＮ／ｍ以上、更に好ましくは１０ｍＮ／ｍ以上である。
【００２０】
前記炭素数１０以上２４以下のアルコールとしては、例えば、炭素数１０以上２４以下の脂肪族アルコールが挙げられる。
炭素数１０以上２４以下のアルコールの炭素数は、好ましくは１１以上、より好ましくは１２以上である。一方、炭素数１０以上２４以下のアルコールの炭素数は、好ましくは２０以下、より好ましくは１８以下、更に好ましくは１６以下である。
【００２１】
前記脂肪族アルコールとしては、好ましくは１級アルコール又は２級アルコール、より好ましくは１級アルコールである。また、直鎖状でもよく、分岐状でもよく、環状であってもよい。
また、前記脂肪族アルコールとしては、好ましくは１価のアルコールである。
当該脂肪族アルコールとしては、例えば、デカノール、ウンデシルアルコール、ラウリルアルコール、トリデシルアルコール、イソトリデシルアルコール、ミリスチルアルコール、ペンタデシルアルコール、パルミチルアルコール、ヘプタデカノール、ステアリルアルコール、イソステアリルアルコール、ノナデシルアルコール、エイコサノール等の飽和脂肪族アルコール；デセニルアルコール、ドデセニルアルコール、トリデセニルアルコール、テトラデセニルアルコール、パルミトレイルアルコール、オレイルアルコール、ガドレイルアルコール、リノレイルアルコール等の不飽和脂肪族アルコール；オクチルシクロヘキシルアルコール、ノニルシクロヘキシルアルコール、アダマンチルアルコール等の環状脂肪族アルコールが挙げられる。
【００２２】
前記アルキレンオキサイド（ＡＯ）としては、例えば、炭素数２〜４のアルキレンオキサイドが挙げられ、エチレンオキサイド（ＥＯ）、１，２−プロピレンオキサイド、１，３−プロピレンオキサイド、１，２−ブチレンオキサイド、２，３−ブチレンオキサイド、１，３−ブチレンオキサイド、テトラヒドロフランが挙げられる。
成分（Ｂ−１）としては、好ましくは前記炭素数１０以上２４以下のアルコールに少なくともＥＯが付加した化合物であり、より好ましくは前記炭素数１０以上２４以下のアルコールにＥＯ及びＥＯ以外のＡＯが付加した化合物である。
成分（Ｂ−１）としては、更に好ましくはポリオキシエチレンアルキルエーテル及びポリオキシエチレンアルキレンアルキルエーテルから選ばれる少なくとも１種である。
なお、成分（Ｂ−１）は、前記炭素数１０以上２４以下のアルコールにＥＯ及び／又はＥＯ以外のＡＯを付加して合成することができる。前記炭素数１０以上２４以下のアルコールへのＥＯ及び／又はＥＯ以外のＡＯの付加は、公知の方法で行うことができ、無触媒又は触媒の存在下、常圧又は加圧下、１段階又は多段階で行ってもよい。
なお、成分（Ｂ−１）は、１種単独で使用してもよいし、２種以上を組み合わせて使用してもよい。
【００２３】
成分（Ｂ−１）の含有量は、成分（Ｂ）の全量１００質量％基準で０．９質量％以上８８．０質量％以下である。
成分（Ｂ−１）の含有量が、前記下限値以上であると、加工液の潤滑性に優れる。また、成分（Ｂ−１）の含有量が、前記上限値以下であると、加工液の廃液処理性に優れる。
成分（Ｂ−１）の含有量は、加工液の潤滑性を向上させる観点から、成分（Ｂ）の全量１００質量％基準で、好ましくは２．５質量％以上、より好ましくは３．５質量％以上、更に好ましくは８．０質量％以上、より更に好ましくは１５．０質量％以上、より更に好ましくは３０．０質量％以上である。一方、成分（Ｂ−１）の含有量は、廃液処理性を向上させる観点から、成分（Ｂ）の全量１００質量％基準で、好ましくは８４．０質量％以下、より好ましくは８２．０質量％以下、更に好ましくは８０．０質量％以下、より更に好ましくは７８．０質量％以下である。
【００２４】
〔成分（Ｂ−２）〕
成分（Ｂ−２）は、エチレンオキサイドとエチレンオキサイド以外のアルキレンオキサイドとの共重合体である。
ＥＯとＥＯ以外のＡＯとの共重合体としては、ＥＯと後述するＥＯ以外のＡＯとの共重合体であり、当該ＥＯとＥＯ以外のＡＯとの付加の態様は、ランダム付加又はブロック付加のいずれでもよく、ランダム付加とブロック付加とが混在していてもよいが、好ましくはブロック付加した共重合体であり、より好ましくはプルロニック型の共重合体である。
前記ＥＯ以外のＡＯとしては、例えば、炭素数３又は４のアルキレンオキサイドが挙げられ、プロピレンオキサイド（ＰＯ）、オキセタン、１，２−ブチレンオキサイド、２，３−ブチレンオキサイド、１，３−ブチレンオキサイド、テトラヒドロフランが挙げられる。
ＥＯとＥＯ以外のＡＯとの共重合体としては、より好ましくはＥＯとＰＯとの共重合体であり、更に好ましくはＥＯとＰＯとのブロック共重合体（「ポリエチレングリコールユニットとポリプロピレングリコールユニットとを有するブロック共重合体」ともいう。）であり、より更に好ましくはＥＯとＰＯとのトリブロック共重合体（「ポリエチレングリコールユニットとポリプロピレングリコールユニットとを有するトリブロック共重合体」ともいう。）であり、より更に好ましくはポリプロピレングリコールにエチレンオキサイドを付加したプルロニック型共重合体である。
【００２５】
成分（Ｂ−２）の数平均分子量（Ｍｎ）は、好ましくは５００以上、より好ましくは１，０００以上、より更に好ましくは１，５００以上である。一方、成分（Ｂ−２）の数平均分子量（Ｍｎ）は、好ましくは６，０００以下、より好ましくは５，０００以下、より更に好ましくは３，０００以下である。
また、前記数平均分子量（Ｍｎ）の値は、後述する実施例に記載の方法を用いて測定される値である。
また、当該ＥＯとＥＯ以外のＡＯとの共重合体中、ＥＯ以外のＡＯに由来する構造部分の数平均分子量（Ｍｎ）は、好ましくは５００以上、より好ましくは１，０００以上、更に好ましくは１，５００以上である。一方、前記ＡＯに由来する構造部分の数平均分子量（Ｍｎ）は、好ましくは５，０００以下、より好ましくは３，０００以下、更に好ましくは２，０００以下である。
なお、成分（Ｂ−２）は、１種単独で使用してもよいし、２種以上を組み合わせて使用してもよい。
【００２６】
成分（Ｂ−２）の含有量は、成分（Ｂ）の全量１００質量％基準で０．９質量％以上９６．０質量％以下である。
成分（Ｂ−２）の含有量が、前記下限値以上であると、加工液の消泡性、特に、前述した切断加工中に発生する微細な切粉が加工液に含有している際の消泡性に優れる。また、成分（Ｂ−２）の含有量が、前記上限値以下であると、加工液の廃液処理性に優れる。
成分（Ｂ−２）の含有量は、加工液組成物の消泡性、特に、前述した切断加工中に発生する微細な切粉が加工液に含有している際の消泡性を向上させる観点から、加工液組成物成分（Ｂ）の全量１００質量％基準で、好ましくは１．８質量％以上、より好ましくは５．０質量％以上、更に好ましくは７．０質量％以上、より更に好ましくは１６．０質量％以上、より更に好ましくは１８．０質量％以上である。一方、成分（Ｂ−２）の含有量は、廃液処理性を向上させる観点から、成分（Ｂ）の全量１００質量％基準で、好ましくは９４．０質量％以下、より好ましくは９２．０質量％以下、更に好ましくは９１．０質量％以下、より更に好ましくは８５．０質量％以下、より更に好ましくは７０．０質量％以下である。
【００２７】
また、成分（Ｂ）中、成分（Ｂ−１）及び成分（Ｂ−２）の合計含有量は、成分（Ｂ）の全量１００質量％基準で、８３．０質量％以上である。
成分（Ｂ−１）及び成分（Ｂ−２）の合計含有量が、前記下限値以上であると、潤滑性、消泡性、及び廃液処理性のバランスに優れる加工液となる。
本願発明の効果をより効果的に得る観点から、前記合計含有量は、成分（Ｂ）の全量１００質量％基準で、好ましくは８５．０質量％以上、より好ましくは８８．０質量％以上、更に好ましくは９０．０質量％以上、より更に好ましくは９４．０質量％以上である。一方、当該成分（Ｂ−１）及び成分（Ｂ−２）の合計含有量は、同様の観点から、成分（Ｂ）の全量１００質量％基準で、好ましくは９９．９質量％以下、より好ましくは９９．０量％以下、更に好ましくは９８．０質量％以下、より更に好ましくは９７．０質量％以下、より更に好ましくは９６．０質量％以下である。
【００２８】
また、成分（Ｂ−１）の含有量と成分（Ｂ−２）の含有量との比〔（Ｂ−１）／（Ｂ−２）〕は、潤滑性と、廃液処理性と、消泡性、特に、前述した切断加工中に発生する微細な切粉が加工液に含有している際の消泡性とのバランスに優れた加工液とする観点から、質量比で、好ましくは０．０１５以上、より好ましくは０．０２０以上、更に好ましくは０．０５０以上、より更に好ましくは０．１０以上、より更に好ましくは０．５０以上、より更に好ましくは１．００以上、より更に好ましくは２．００以上、より更に好ましくは３．００以上である。一方、当該比〔（Ｂ−１）／（Ｂ−２）〕は、同様の観点から、質量比で、好ましくは９．５０以下、より好ましくは８．００以下、更に好ましくは７．００以下、より更に好ましくは６．００以下、より更に好ましくは５．００以下である。
【００２９】
〔その他添加剤〕
成分（Ｂ）は、本発明の目的を阻害しない範囲で、前述の成分（Ｂ−１）、及び成分（Ｂ−２）に加えて、更に、その他添加剤を含有していてもよい。
その他添加剤としては、成分（Ｂ−１）及び（Ｂ−２）以外の界面活性剤、ｐＨ調整剤、保水性向上剤、消泡剤、金属不活性化剤、殺菌剤・防腐剤、防錆剤、酸化防止剤等が挙げられる。これらの添加剤は、単独で用いてもよく、又は２種以上を組み合わせて使用してもよい。また、これらの添加剤の中では、成分（Ｂ−１）及び（Ｂ−２）以外の界面活性剤並びにｐＨ調整剤からなる群より選ばれる１種以上が好ましい。
なお、これらのその他添加剤は、１種単独で使用してもよいし、２種以上を組み合わせて使用してもよい。
【００３０】
成分（Ｂ−１）及び（Ｂ−２）以外の界面活性剤としては、アニオン界面活性剤、カチオン界面活性剤、成分（Ｂ−１）及び（Ｂ−２）以外の非イオン界面活性剤、及び両性界面活性剤等が挙げられる。
アニオン界面活性剤としては、アルキルベンゼンスルホン酸塩、アルファオレフィンスルホン酸塩等が挙げられる。カチオン界面活性剤としては、アルキルトリメチルアンモニウム塩、ジアルキルジメチルアンモニウム塩、アルキルジメチルベンジルアンモニウム塩などの四級アンモニウム塩等が挙げられる。
成分（Ｂ−１）及び（Ｂ−２）以外の非イオン界面活性剤としては、例えば、炭素数１０未満２４超である非イオン界面活性剤、ＨＬＢ値が４未満１１超えである非イオン界面活性剤（脂肪酸アルカノールアミドのようなアミド等）が挙げられる。
両性界面活性剤としては、ベタイン系としてアルキルベタインなどが挙げられる。
界面活性剤の中では、好ましくは成分（Ｂ−１）及び（Ｂ−２）以外のエーテル等の非イオン界面活性剤が挙げられる。
【００３１】
ｐＨ調整剤は、主に加工液のｐＨを調整するために用いられる。当該ｐＨ調整剤としては、各種酸成分や塩基成分が挙げられ、これら成分の含有量比を調整することで、適宜、加工液のｐＨを調整することができる。
なお、当該酸成分と塩基成分は互いに反応して塩を形成し得る。
そのため、ｐＨ調整剤として酸成分及び塩基成分を用いる場合、前記加工液中に当該酸成分と塩基成分との反応物が存在する場合、前述のとおり、当該酸成分及び塩基成分の反応物の含有量から算出される当該反応に寄与した当該酸成分及び塩基成分の各含有量を算出することもできる。また、その場合、当該反応物に代えて、反応前の当該酸成分及び塩基成分を含有しているものとみなすことができる。
【００３２】
ｐＨ調整剤として用いられる酸成分としては、例えば、ラウリン酸、ステアリン酸、オレイン酸、リノール酸、リノレン酸、ネオデカン酸、イソノナン酸、カプリン酸、イソステアリン酸等の各種脂肪酸；酢酸、リンゴ酸、クエン酸等のカルボン酸；ポリアクリル酸等の高分子酸及びその塩；リン酸等の無機酸；が挙げられる。これらの中では、脂肪酸が好ましく、ネオデカン酸、イソノナン酸、カプリン酸、ドデカン二酸等の炭素数１２以下の脂肪酸がより好ましく、ネオデカン酸、イソノナン酸、カプリン酸、及びドデカン二酸からなる群より選ばれる１種以上が更に好ましい。
【００３３】
ｐＨ調整剤として用いられる塩基成分としては、例えば、モノエタノールアミン、ジエタノールアミン、トリエタノールアミン、モノイソプロパノールアミン、ジイソプロパノールアミン、トリイソプロパノールアミン、トリ−ｎ−プロパノールアミン、トリ−ｎ−ブタノールアミン、トリイソブタノールアミン、トリ−ｔｅｒｔ−ブタノールアミン、Ｎ−メチルエタノールアミン、Ｎ−エチルエタノールアミン、Ｎ−ブチルエタノールアミン、Ｎ−シクロヘキシルエタノールアミン、Ｎ−メチルジエタノールアミン、Ｎ−エチルジエタノールアミン、Ｎ−シクロヘキシルジエタノールアミン、Ｎ，Ｎ−ジメチルエタノールアミン、Ｎ，Ｎ−ジエチルエタノールアミン等のアルカノールアミン；メチルアミン、ジメチルアミン、エチルアミン、ジエチルアミン、プロピルアミン、ジプロピルアミン等のアルキルアミン；アンモニアが挙げられる。これらの中では、３級アミンが好ましく、トリエタノールアミン、トリイソプロパノールアミン、Ｎ−メチルジエタノールアミン、及びＮ−シクロヘキシルジエタノールアミンからなる群より選ばれる少なくとも１種がより好ましい。
【００３４】
保水性向上剤としては、例えば、エチレングリコール、プロピレングリコール、１，４−ブタンジオール、ヘキサメチレングリコール、ネオペンチルグリコール、ジエチレングリコール、トリエチレングリコール、ジプロピレングリコール、トリプロピレングリコール、グリセリン、これらのエステル誘導体、これらのエーテル誘導体；ポリエチレングリコール、ポリプロピレングリコール等が挙げられる。これらの中では、エチレングリコール、プロピレングリコール、ジプロピレングリコール、ジエチレングリコール、ポリエチレングリコール、グリセリン、これらのエステル誘導体及びこれらのエーテル誘導体からなる群より選ばれる１種以上が好ましく、エチレングリコール、ジエチレングリコール、ポリエチレングリコール、グリセリン、これらのエステル誘導体及びこれらのエーテル誘導体からなる群より選ばれる１種以上がより好ましく、ジエチレングリコール、グリセリン、これらのエステル誘導体、及びこれらのエーテル誘導体からなる群より選ばれる１種以上が更に好ましい。
【００３５】
消泡剤としては、例えば、シリコーン油、フルオロシリコーン油、ポリエーテルポリシロキサン及びフルオロアルキルエーテルが挙げられる。これらの中では、ポリエーテルポリシロキサンが好ましい。
金属不活性化剤としては、例えば、イミダゾリン、ピリミジン誘導体、チアジアゾール及びベンゾトリアゾールが挙げられる。
殺菌剤・防腐剤としては、例えば、パラオキシ安息香酸エステル類（パラベン類）の他、安息香酸、サリチル酸、ソルビン酸、デヒドロ酢酸、ｐ−トルエンスルホン酸及びそれらの塩類、並びにフェノキシエタノールが挙げられる。
防錆剤としては、例えば、アルキルベンゼンスルフォネート、ジノニルナフタレンスルフォネート、アルケニルコハク酸エステル、多価アルコールエステルが挙げられる。
酸化防止剤としては、例えば、フェノール系酸化防止剤及びアミン系酸化防止剤が挙げられる。
【００３６】
成分（Ｂ）がその他添加剤を含有する場合、その他添加剤の含有量は、成分（Ｂ）の全量１００質量％基準で、好ましくは０．１質量％以上、より好ましくは１．０質量％以上、更に好ましくは２．０質量％以上、より更に好ましくは３．０質量％以上、より更に好ましくは４．０質量％以上である。一方、当該その他添加剤の含有量は、成分（Ｂ）の全量１００質量％基準で、好ましくは１７．０質量％以下、より好ましくは１５．０質量％以下、更に好ましくは１２．０質量％以下、より更に好ましくは１０．０質量％以下、より更に好ましくは６．０質量％以下である。
【００３７】
成分（Ｂ）がその他添加剤を含有する場合、成分（Ｂ）中、その他添加剤の配合量と成分（Ｂ−１）及び（Ｂ−２）の合計含有量との比〔（その他添加剤）／（Ｂ−１＋Ｂ−２）〕は、質量比で好ましくは０．００１以上、より好ましくは０．００５以上、更に好ましくは０．０１以上、より更に好ましくは０．０２以上、より更に好ましくは０．０３以上である。一方、当該比〔（その他添加剤）／（Ｂ−１＋Ｂ−２）〕は、質量比で好ましくは０．２０以下、より好ましくは０．１８以下、更に好ましくは０．１４以下、より更に好ましくは０．１１以下、より更に好ましくは０．０６以下である。
【００３８】
また、本願発明の効果をより効果的に得る観点から、成分（Ｂ）がその他添加剤を含有する場合、成分（Ｂ）中、成分（Ｂ−１）、成分（Ｂ−２）及びその他添加剤の合計含有量は、成分（Ｂ）の全量１００質量％基準で、好ましくは１００質量％である。
また、本願発明の効果をより効果的に得る観点から、成分（Ａ）及び成分（Ｂ）の合計含有量は、加工液の全量１００質量％基準で、好ましくは１００質量％である。
【００３９】
［脆性材料加工液組成物の製造方法］
前記脆性材料加工液組成物の製造方法は、
少なくとも（Ａ）水、及び（Ｂ）添加剤混合物を配合する、脆性材料加工液組成物の製造方法であって、
成分（Ｂ）が、
（Ｂ−１）炭素数１０以上２４以下のアルコールのアルキレンオキサイド付加物であって、ＨＬＢ値が４以上１１以下である非イオン界面活性剤、及び、
（Ｂ−２）エチレンオキサイドとエチレンオキサイド以外のアルキレンオキサイドとの共重合体
を含み、
成分（Ｂ−１）の含有量が、成分（Ｂ）の全量１００質量％基準で０．９質量％以上８８．０質量％以下であり、
成分（Ｂ−２）の含有量が、成分（Ｂ）の全量１００質量％基準で０．９質量％以上９６．０質量％以下であり、
成分（Ｂ−１）及び（Ｂ−２）の合計含有量が、成分（Ｂ）の全量１００質量％基準で８３．０質量％以上、となるように配合して脆性材料加工液組成物を得る製造方法である。
【００４０】
成分（Ａ）、成分（Ｂ−１）及び成分（Ｂ−２）を配合する順序は特に制限はなく、成分（Ａ）に対して、成分（Ｂ−１）及び成分（Ｂ−２）を逐次又は同時に配合してもよく、予め成分（Ｂ−１）と成分（Ｂ−２）とを配合して、その混合物を成分（Ａ）に配合してもよい。
また、当該製造方法では、成分（Ａ）、成分（Ｂ−１）及び成分（Ｂ−２）を配合し、更に必要に応じてその他添加剤を配合してもよく、その場合、配合する各成分の配合順、配合方法等は特に限定されない。
ただし、前記脆性材料加工液組成物を脆性材料の加工に使用する場合には、前述した脆性材料加工液組成物の原液を予め調製した後、当該原液に対して、更に成分（Ａ）を配合して希釈し、脆性材料加工液組成物の希釈液を調製して使用することが好ましい。
例えば、脆性材料加工液組成物の希釈液としては、希釈液の用途によって、適宜、調整することができるが、脆性材料加工液組成物の原液を、成分（Ａ）を用いて、当該原液の全量（体積）換算で、好ましくは２倍以上、より好ましくは５倍以上、更に好ましくは１０倍以上、より更に好ましくは１００倍以上となるように希釈して調製することができる。一方、脆性材料加工液組成物の希釈液としては、希釈液の用途によって、適宜、調整することができるが、脆性材料加工液組成物の原液を、成分（Ａ）を用いて、当該原液の全量（体積）換算で、好ましくは１，０００倍以下、より好ましくは９００倍以下、更に好ましくは８００倍以下、より更に好ましくは７００倍以下となるように希釈して調製することができる。
【００４１】
なお、成分（Ａ）、成分（Ｂ−１）、成分（Ｂ−２）、及びその他添加剤は、それぞれ、脆性材料加工液組成物の欄で前述したものと同様であり、その好適な態様も同様であるため、その詳細な説明は省略する。また、成分（Ａ）、成分（Ｂ−１）、成分（Ｂ−２）、及びその他添加剤の好適な配合量及び各成分間の好適な配合量比についても、それぞれ、脆性材料加工液組成物の欄で前述した前記脆性材料加工液組成物中の各含有量及び各含有量比と同様であるため、その詳細な説明は省略する。
また、前述の濃縮状態の脆性材料加工液組成物（原液）の好適な態様、及び、希釈状態の脆性材料加工液組成物（希釈液）の好適な態様の成分（Ａ）、成分（Ｂ−１）、成分（Ｂ−２）、及びその他添加剤の好適な配合量及び各成分間の好適な配合量比についても、それぞれ、後述する各含有量及び各含有量比と同様であるため、その詳細な説明は省略する。
【００４２】
［脆性材料加工液組成物の用途］
前記脆性材料加工液組成物は、前述したワイヤソー、好ましくは固定砥粒ワイヤソーを用いてシリコンインゴット等の脆性材料からなる被加工材をワイヤソー加工する際に好適に用いることができる。すなわち、前記加工液は、ワイヤを用いて脆性材料からなる被加工材を加工する時に好適に用いることができる。
当該脆性材料としては、例えば、結晶シリコン、サファイア、窒化ガリウム、炭化ケイ素、ネオジム磁石、ジルコニア、グラファイト、ニオブ酸、タンタル酸、水晶及びガラスが挙げられる。前記加工液は、汚染抑制効果の観点から、結晶シリコン、サファイア、炭化ケイ素、ネオジム磁石、水晶、又はガラスを加工する際により好適に用いることができ、結晶シリコン、サファイア、又は炭化ケイ素を加工する際に更に好適に用いることができる。
【００４３】
［脆性材料の加工方法］
本発明の一実施形態に係る脆性材料の加工方法は、前記脆性材料加工液組成物を用いてシリコンインゴット等の前記脆性材料からなる被加工材を加工する方法である。
ここで、前記加工液は、当該加工液を被加工材に供給して、被加工材に接触させて使用するものである。加工液は、前記被加工材と前記ワイヤソー等の加工具との間を潤滑する。更には、切り屑（切粉）の除去、被加工材の錆止め、工具及び被加工材の冷却等のためにも使用される。
前記加工液を使用して行う脆性材料の加工は、具体的には、切削加工、研削加工、打抜き加工、研摩、絞り加工、抽伸加工、圧延加工などの各種の加工が挙げられるが、これらの中では、切削加工、研削加工が好ましく、切削加工がより好ましい。
被加工材としての脆性材料は、前述した材料が挙げられる。
なお、前述のとおり、前記加工液は、シリコンインゴットの切断加工に用いるものとして好適に使用されるものである。
【００４４】
ここで、より具体的には、前述したように遊離砥粒方式と固定砥粒方式という両方式のワイヤソー加工方法は、前述のシリコンインゴットから、複数のシリコンウェハを一度に切り出すため、マルチワイヤソー装置が用いられている。マルチワイヤソー装置では、一定間隔で複数の溝が彫られた２以上のガイドローラー上の各溝に１本ずつワイヤを巻きつけ、各ワイヤが一定の張力で平行に保持されている。そして、切断加工時には、各ガイドローラーを回転させ、ノズル等から吐出した加工液をワイヤに付着させながら、該ワイヤを一方向又は双方向に走行させ、加工液が付着したワイヤにシリコンインゴットを押し当てて切断を行っている。また、必要に応じてシリコンインゴット等の被加工物自体に加工液をかけながら加工を行うこともある。
加工に使用される加工液は、タンク等に貯蔵され、そこから配管等で前述の加工室ノズルまで運ばれる。また、切断時に使用された加工液は、切断装置下部の使用済み加工液受けタンク等で回収される。また、場合によっては、装置内を循環させて再利用されることもある。
したがって、前記加工液は、このような脆性材料の加工方法で用いる加工液としてより好適に使用され、このうち、固定砥粒ワイヤにより、シリコンインゴットからシリコンウェハを切り出す加工方法に用いる加工液として更に好適に使用され、固定砥粒ワイヤソーを用いたマルチワイヤー装置を用いて、シリコンインゴットからシリコンウェハを切り出す加工方法により更に好適に使用される。
【００４５】
［加工装置］
本発明の一実施形態に係る脆性材料の加工装置は、前記本発明の一実施形態である脆性材料加工液組成物を用いる加工装置であり、好ましくはマルチワイヤー切断加工装置であり、より好ましくは固定砥粒ワイヤソーを備えたマルチワイヤー切断加工装置であり、更に好ましくはシリコンインゴット切断用の固定砥粒ワイヤソーを備えたマルチワイヤー切断加工装置である。
【００４６】
また、本発明の一実施形態に関連する脆性材料加工液組成物としては、更に、以下の［２−１］〜［２−１８］の各実施形態を挙げることができる。
なお、下記[２−１]〜［２−１８］に記載の実施形態に含まれる態様の一部は、前述した原液に係る態様の例としても挙げることができる。
［２−１］  下記成分（Ａ）、成分（Ｂ−１）及び成分（Ｂ−２）を含む、脆性材料加工液組成物であって、
成分（Ｂ−１）の含有量が、脆性材料加工液組成物の全量１００質量％基準で０．５００質量％超９０．０質量％以下であり、
成分（Ｂ−２）の含有量が、脆性材料加工液組成物の全量１００質量％基準で０．５００質量％超９０．０質量％以下であり、
成分（Ｂ−１）及び成分（Ｂ−２）の合計含有量が、脆性材料加工液組成物の全量１００質量％基準で、１．００質量％超９８．０質量％以下である、
脆性材料加工液組成物。
成分（Ａ）：水
成分（Ｂ−１）：炭素数１０以上２４以下のアルコールのアルキレンオキサイド付加物であって、ＨＬＢ値が４以上１１以下である非イオン界面活性剤
成分（Ｂ−２）エチレンオキサイドとエチレンオキサイド以外のアルキレンオキサイドとの共重合体
［２−２］  成分（Ｂ−２）の数平均分子量が好ましくは５００以上、より好ましくは１，０００以上、更に好ましくは１，５００以上であり、そして、好ましくは６，０００以下、より好ましくは５，０００以下、更に好ましくは３，０００以下である、前記［２−１］に記載の脆性材料加工液組成物。
［２−３］  成分（Ａ）の含有量が、脆性材料加工液組成物の全量１００質量％基準で、好ましくは１．００質量％以上、より好ましくは２．００質量％以上、更に好ましくは５．００質量％以上、より更に好ましくは１０．０質量％以上、より更に好ましくは２０．０質量％以上であり、そして、好ましくは９０．０質量％以下、より好ましくは８５．０質量％以下、更に好ましくは８０．０質量％以下、より更に好ましくは７０．０質量％以下である、前記［２−１］又は［２−２］に記載の脆性材料加工液組成物。
［２−４］  成分（Ｂ−１）の０．１質量％水溶液の表面張力が好ましくは３１ｍＮ／ｍ以下、より好ましくは３０ｍＮ／ｍ以下、更に好ましくは２９ｍＮ／ｍ以下、より更に好ましくは２８ｍＮ／ｍ未満であり、そして、好ましくは１ｍＮ／ｍ以上、より好ましくは５ｍＮ／ｍ以上、更に好ましくは１０ｍＮ／ｍ以上である、前記［２−１］〜［２−３］のいずれかに記載の脆性材料加工液組成物。
［２−５］  成分（Ｂ−１）の含有量が、脆性材料加工液組成物の全量１００質量％基準で、好ましくは０．８００質量％以上、より好ましくは１．００質量％以上、更に好ましくは１．５０質量％以上であり、そして、好ましくは８０．０質量％以下、より好ましくは９０．０質量％以下、更に好ましくは７０．０質量％以下である、前記［２−１］〜［２−４］のいずれかに記載の脆性材料加工液組成物。
［２−６］  成分（Ｂ−２）の含有量が、脆性材料加工液組成物の全量１００質量％基準で、脆性材料加工液組成物の全量１００質量％基準で、好ましくは１．００質量％以上、より好ましくは５．００質量％以上、更に好ましくは１０．０質量％以上であり、そして、好ましくは８０．０質量％以下、より好ましくは７０．０質量％以下、更に好ましくは６０．０質量％以下である、前記［２−１］〜［２−５］のいずれかに記載の脆性材料加工液組成物。
［２−７］  成分（Ｂ−１）の含有量と成分（Ｂ−２）の含有量との比〔（Ｂ−１）／（Ｂ−２）〕が、質量比で、好ましくは０．０１５以上、より好ましくは０．０２０以上、更に好ましくは０．０５０以上、より更に好ましくは０．１０以上、より更に好ましくは０．５０以上、より更に好ましくは１．００以上、より更に好ましくは２．００以上、より更に好ましくは３．００以上であり、そして、好ましくは９．５０以下、より好ましくは８．００以下、更に好ましくは７．００以下、より更に好ましくは６．００以下、より更に好ましくは５．００以下である、前記［２−１］〜［２−６］に記載の脆性材料加工液組成物。
［２−８］  成分（Ｂ−１）及び成分（Ｂ−２）の合計含有量が、脆性材料加工液組成物の全量１００質量％基準で、好ましくは５．００質量％以上、より好ましくは１０．０質量％以上、更に好ましくは２０．０質量％以上、より更に好ましくは２５．０質量％以上であり、そして、好ましくは９５．０質量％以下、より好ましくは９０．０質量％以下、更に好ましくは８０．０質量％以下、より更に好ましくは７０．０質量％以下である、前記［２−１］〜［２−７］のいずれかに記載の脆性材料加工液組成物。
［２−９］  更に、その他添加剤を含み、その他添加剤の合計含有量が、脆性材料加工液組成物の全量１００質量％基準で、好ましくは０．０１質量％以上、より好ましくは０．１０質量％以上、更に好ましくは１．００質量％以上、より更に好ましくは２．００質量％以上であり、そして、好ましくは１０．００質量％以下、より好ましくは８．００質量％以下、更に好ましくは７．００質量％以下、より更に好ましくは６．００質量％以下である、前記［２−１］〜［２−８］のいずれかに記載の脆性材料加工液組成物。
［２−１０］  成分（Ａ）、成分（Ｂ−１）及び成分（Ｂ−２）の合計含有量が、脆性材料加工液組成物の全量１００質量％基準で、好ましくは９０．００質量％以上、より好ましくは９２．００質量％以上、更に好ましくは９３．００質量％以下、より更に好ましくは９４．００質量％以上であり、そして、好ましくは１００質量％以下、より好ましくは９９．９９質量％以下、更に好ましくは９９．９０質量％以下、より更に好ましくは９９．００質量％以下、より更に好ましくは９８．００質量％以下である、前記［２−１］〜［２−９］のいずれかに記載の脆性材料加工液組成物。
［２−１１］  成分（Ａ）と、成分（Ｂ−１）と、成分（Ｂ−２）と、必要に応じて添加されるその他添加剤との合計含有量が、脆性材料加工液組成物の全量１００質量％基準で、１００質量％である、前記［２−９］又は［２−１０］に記載の脆性材料加工液組成物。
［２−１２］  ワイヤを用いて脆性材料からなる被加工材を加工する時に用いる、前記［２−１］〜［２−１１］のいずれかに記載の脆性材料加工液組成物。
［２−１３］  前記ワイヤが、固定砥粒ワイヤである、前記［２−１２］に記載の脆性材料加工液組成物。
［２−１４］  前記脆性材料が、結晶シリコン、サファイア、炭化ケイ素、ネオジム磁石、水晶、又はガラスである、前記［２−１２］又は［２−１３］に記載の脆性材料加工液組成物。
［２−１５］  少なくとも下記成分（Ａ）、成分（Ｂ−１）及び成分（Ｂ−２）を配合する、前記［２−１］〜［２−１４］のいずれかに記載の脆性材料加工液組成物の製造方法。
成分（Ａ）：水
成分（Ｂ−１）：炭素数１０以上２４以下のアルコールのアルキレンオキサイド付加物であって、ＨＬＢ値が４以上１１以下である非イオン界面活性剤
成分（Ｂ−２）：エチレンオキサイドとエチレンオキサイド以外のアルキレンオキサイドとの共重合体
［２−１６］  前記［２−１０］〜［２−１４］のいずれかに記載の脆性材料加工液組成物を、当該脆性材料加工液組成物の全量（体積）換算で、好ましくは２倍以上、より好ましくは５倍以上、更に好ましくは１０倍以上、より更に好ましくは１００倍以上、そして、好ましくは１，０００倍以下、より好ましくは９００倍以下、更に好ましくは８００倍以下、より更に好ましくは７００倍以下となるように、更に成分（Ａ）で希釈して、脆性材料の加工に用いる、脆性材料加工液組成物の使用。
［２−１７］  前記［２−１０］〜［２−１４］のいずれかに記載の脆性材料加工液組成物を、ｐＨが好ましくは３以上、より好ましくは４以上、更に好ましくは５以上であり、そして、好ましくは９以下、より好ましくは８以下、更に好ましくは７以下でとなるように、更に成分（Ａ）で希釈して、脆性材料の加工に用いる、脆性材料加工液組成物の使用。
［２−１８］  前記［２−１０］〜［２−１４］のいずれかに記載の脆性材料加工液組成物を、ＪＩＳ  Ｋ  ０１０２：２０１６の１７．に記載の試験方法に準拠して測定される１００℃における過マンガン酸カリウムによる酸素消費量（ＣＯＤＭｎ）が、好ましくは１００ｍｇ／Ｌ以上、より好ましくは５００ｍｇ／Ｌ以上、更に好ましくは１，０００ｍｇ／Ｌ以上であり、そして、好ましくは１０，０００ｍｇ／Ｌ未満、より好ましくは８，０００ｍｇ／Ｌ以下、更に好ましくは７，０００ｍｇ／Ｌ以下となるように、更に成分（Ａ）で希釈して、脆性材料の加工に用いる、脆性材料加工液組成物の使用。
【００４７】
また、本発明の一実施形態に関連する脆性材料加工液組成物としては、更に、以下の［３−１］〜［３−１７］の各実施形態を挙げることができる。
なお、下記[３−１]〜［３−１７］に記載の実施形態に含まれる態様の一部は、前述した希釈液に係る態様の例としても挙げることができる。
【００４８】
［３−１］  下記成分（Ａ）、成分（Ｂ−１）及び成分（Ｂ−２）を含む、脆性材料加工液組成物であって、
成分（Ｂ−１）の含有量が、脆性材料加工液組成物の全量１００質量％基準で０．００５質量％以上０．５００質量％以下であり、
成分（Ｂ−２）の含有量が、脆性材料加工液組成物の全量１００質量％基準で０．００５質量％以上０．５００質量％以下であり、
成分（Ｂ−１）及び成分（Ｂ−２）の合計含有量が、脆性材料加工液組成物の全量１００質量％基準で、０．１０８質量％以上１．０００質量％以下である、
脆性材料加工液組成物。
成分（Ａ）：水
成分（Ｂ−１）：炭素数１０以上２４以下のアルコールのアルキレンオキサイド付加物であって、ＨＬＢ値が４以上１１以下である非イオン界面活性剤
成分（Ｂ−２）エチレンオキサイドとエチレンオキサイド以外のアルキレンオキサイドとの共重合体
［３−２］  成分（Ｂ−２）の数平均分子量が好ましくは５００以上、より好ましくは１，０００以上、更に好ましくは１，５００以上であり、そして、好ましくは６，０００以下、より好ましくは５，０００以下、更に好ましくは３，０００以下である、前記［３−１］に記載の脆性材料加工液組成物。
［３−３］  成分（Ａ）の含有量が、脆性材料加工液組成物の全量１００質量％基準で、好ましくは９０．００質量％以上、より好ましくは９５．００質量％以上、更に好ましくは９９．００質量％以上、より更に好ましくは９９．２０質量％以上、より更に好ましくは９９．４０質量％以上であり、そして、好ましくは９９．９９質量％以下、より好ましくは９９．９５質量％以下、更に好ましくは９９．９０質量％以下、より更に好ましくは９９．８５質量％以下、より更に好ましくは９９．８０質量％以下である、前記［３−１］又は［３−２］に記載の脆性材料加工液組成物。
［３−４］  成分（Ｂ−１）の０．１質量％水溶液の表面張力が好ましくは３１ｍＮ／ｍ以下、より好ましくは３０ｍＮ／ｍ以下、更に好ましくは２９ｍＮ／ｍ以下、より更に好ましくは２８ｍＮ／ｍ未満であり、そして、好ましくは１ｍＮ／ｍ以上、より好ましくは５ｍＮ／ｍ以上、更に好ましくは１０ｍＮ／ｍ以上である、前記［３−１］〜［３−３］のいずれかに記載の脆性材料加工液組成物。
［３−５］  ｐＨが好ましくは３以上、より好ましくは４以上、更に好ましくは５以上であり、そして、好ましくは９以下、より好ましくは８以下、更に好ましくは７以下である、前記［３−１］〜［３−４］のいずれかに記載の脆性材料加工液組成物。
［３−６］  成分（Ｂ−１）の含有量が、脆性材料加工液組成物の全量１００質量％基準で、好ましくは０．００７質量％以上、より好ましくは０．０１０質量％以上、更に好ましくは０．０２０質量％以上、より更に好ましくは０．０５０質量％以上、より更に好ましくは０．０８０質量％以上、より更に好ましくは０．１５０質量％以上であり、そして、好ましくは０．４８０質量％以下、より好ましくは０．４６０質量％以下、更に好ましくは０．４５０質量％以下、より更に好ましくは０．４４０質量％以下、より更に好ましくは０．４３０質量％以下である、前記［３−１］〜［３−５］のいずれかに記載の脆性材料加工液組成物。
［３−７］  成分（Ｂ−２）の含有量が、脆性材料加工液組成物の全量１００質量％基準で、脆性材料加工液組成物の全量１００質量％基準で、好ましくは０．０１０質量％以上、より好ましくは０．０２０質量％以上、更に好ましくは０．０３０質量％以上、より更に好ましくは０．０４０質量％以上、より更に好ましくは０．０６０質量％以上、より更に好ましくは０．０８０質量％以上であり、そして、好ましくは０．４８０質量％以下、より好ましくは０．４５０質量％以下、更に好ましくは０．４００質量％以下、より更に好ましくは０．３５０質量％以下、より更に好ましくは０．３００質量％以下、より更に好ましくは０．２００質量％以下である、前記［３−１］〜［３−６］のいずれかに記載の脆性材料加工液組成物。
［３−８］  成分（Ｂ−１）の含有量と成分（Ｂ−２）の含有量との比〔（Ｂ−１）／（Ｂ−２）〕が、質量比で、好ましくは０．０１５以上、より好ましくは０．０２０以上、更に好ましくは０．０５０以上、より更に好ましくは０．１０以上、より更に好ましくは０．５０以上、より更に好ましくは１．００以上、より更に好ましくは２．００以上、より更に好ましくは３．００以上であり、そして、好ましくは９．５０以下、より好ましくは８．００以下、更に好ましくは７．００以下、より更に好ましくは６．００以下、より更に好ましくは５．００以下である、前記［３−１］〜［３−７］に記載の脆性材料加工液組成物。
［３−９］  成分（Ｂ−１）及び成分（Ｂ−２）の合計含有量が、脆性材料加工液組成物の全量１００質量％基準で、好ましくは０．１１０質量％以上、より好ましくは０．１５０質量％以上、更に好ましくは０．２００質量％以上、より更に好ましくは０．３００質量％以上、より更に好ましくは０．４００質量％以上であり、そして、好ましくは０．９００質量％以下、更に好ましくは０．８００質量％以下、より更に好ましくは０．７００質量％以下、より更に好ましくは０．６００質量％以下である、前記［３−１］〜［３−８］のいずれかに記載の脆性材料加工液組成物。
［３−１０］  更に、その他添加剤を含み、その他添加剤の合計含有量が、脆性材料加工液組成物の全量１００質量％基準で、好ましくは０．０００１質量％以上、より好ましくは０．００１質量％以上、更に好ましくは０．００５質量％以上、より更に好ましくは０．０１０質量％以上、より更に好ましくは０．０１５質量％以上であり、そして、好ましくは０．２００質量％以下、より好ましくは０．１５０質量％以下、更に好ましくは０．１００質量％以下、より更に好ましくは０．０５０質量％以下である、前記［３−１］〜［３−９］のいずれかに記載の脆性材料加工液組成物。
［３−１１］  成分（Ａ）、成分（Ｂ−１）及び成分（Ｂ−２）の合計含有量が、脆性材料加工液組成物の全量１００質量％基準で、好ましくは９５．０００質量％以上、より好ましくは９８．０００質量％以上、更に好ましくは９９．８００質量％以上、より更に好ましくは９９．９００質量％以上、より更に好ましくは９９．９５０質量％以上であり、そして、好ましくは１００質量％以下、より好ましくは９９．９９９９質量％以下、更に好ましくは９９．９９９質量％以下、より更に好ましくは９９．９９５質量％以下、より更に好ましくは９９．９９０質量％以下、より更に好ましくは９９．９８５質量％以下である、前記［３−１］〜［３−１０］のいずれかに記載の脆性材料加工液組成物。
［３−１２］  成分（Ａ）と、成分（Ｂ−１）と、成分（Ｂ−２）と、必要に応じて添加されるその他添加剤との合計含有量が、脆性材料加工液組成物の全量１００質量％基準で、１００質量％である、前記［３−１０］又は［３−１１］に記載の脆性材料加工液組成物。
［３−１３］  ＪＩＳ  Ｋ  ０１０２：２０１６の１７．に記載の試験方法に準拠して測定される１００℃における過マンガン酸カリウムによる酸素消費量（ＣＯＤＭｎ）が、好ましくは１００ｍｇ／Ｌ以上、より好ましくは５００ｍｇ／Ｌ以上、更に好ましくは１，０００ｍｇ／Ｌ以上であり、そして、好ましくは１０，０００ｍｇ／Ｌ未満、より好ましくは８，０００ｍｇ／Ｌ以下、更に好ましくは７，０００ｍｇ／Ｌ以下である、前記［３−１］〜［３−１２］のいずれかに記載の脆性材料加工液組成物。
［３−１４］  ワイヤを用いて脆性材料からなる被加工材を加工する時に用いる、前記［３−１］〜［３−１３］のいずれかに記載の脆性材料加工液組成物。
［３−１５］  前記ワイヤが、固定砥粒ワイヤである、前記［３−１４］に記載の脆性材料加工液組成物。
［３−１６］  前記脆性材料が、結晶シリコン、サファイア、炭化ケイ素、ネオジム磁石、水晶、又はガラスである、前記［３−１４］又は［３−１５］に記載の脆性材料加工液組成物。
［３−１７］  少なくとも下記成分（Ａ）、成分（Ｂ−１）及び成分（Ｂ−２）を配合する、前記［３−１］〜［３−１６］のいずれかに記載の脆性材料加工液組成物の製造方法。
成分（Ａ）：水
成分（Ｂ−１）：炭素数１０以上２４以下のアルコールのアルキレンオキサイド付加物であって、ＨＬＢ値が４以上１１以下である非イオン界面活性剤
成分（Ｂ−２）：エチレンオキサイドとエチレンオキサイド以外のアルキレンオキサイドとの共重合体
【００４９】
なお、前記［２−１］〜［２−１８］及び［３−１］〜［３−１７］に記載の、成分（Ａ）、成分（Ｂ−１）、成分（Ｂ−２）、及びその他添加剤は、それぞれ、本発明の一実施形態である前記［１］に係る前記脆性材料加工液組成物の欄で前述した、対応する各成分と同様であり、その好適な態様も同様であるため、詳細な説明は省略する。
また、前記［２−１］〜［２−１８］及び［３−１］〜［３−１７］に記載の態様中、各含有量及び質量比の好適範囲の設定理由も、それぞれ、本発明の一実施形態である前記［１］に係る前記脆性材料加工液組成物の欄で前述した、対応する各成分の含有量の設定理由と同様であるため、詳細な説明は省略する。
また、前記［２−１］〜［２−１８］及び［３−１］〜［３−１７］に記載の態様中、その他添加剤の配合量と成分（Ｂ−１）及び（Ｂ−２）の合計含有量との比〔（その他添加剤）／（Ｂ−１＋Ｂ−２）〕（質量比）の好適な範囲も、それぞれ、本発明の一実施形態である前記［１］に係る前記脆性材料加工液組成物の欄で前述した範囲と同様であるため、詳細な説明は省略する。
【００５０】
また、前記［２−１５］に記載の脆性材料加工液組成物の製造方法について、成分（Ａ）、成分（Ｂ−１）及び成分（Ｂ−２）を配合する順序は特に制限はなく、成分（Ａ）に対して、成分（Ｂ−１）及び成分（Ｂ−２）を逐次又は同時に配合してもよく、予め成分（Ｂ−１）と成分（Ｂ−２）とを配合して、その混合物を成分（Ａ）に配合してもよい。
また、当該製造方法では、成分（Ａ）、成分（Ｂ−１）及び成分（Ｂ−２）を配合し、更に必要に応じてその他添加剤を配合してもよく、その場合、配合する各成分の配合順、配合方法等は特に限定されない。
また、前記［３−１７］に記載の脆性材料加工液組成物の製造方法の場合も同様である。ただし、前記［３−１７］に記載の脆性材料加工液組成物の製造方法の場合、前記［２−１５］に記載の製造方法を用いて脆性材料加工液組成物の原液を予め調製する工程と、当該原液に対して、更に成分（Ａ）を配合して希釈し、脆性材料加工液組成物を調製する工程とを有することが好ましい。前記原液を成分（Ａ）で希釈する際の希釈倍率の好適な範囲は、本発明の一実施形態である前記［１］に係る前記脆性材料加工液組成物の欄で前述した範囲と同様である。
【００５１】
また、前記［２−１］〜［２−１８］及び［３−１］〜［３−１７］に記載の脆性材料加工液組成物の用途、当該脆性加工液組成物を用いる脆性材料の加工方法、及び加工装置についても、それぞれ、本発明の一実施形態である前記［１］に係る脆性材料加工液組成物の欄の対応する項目で説明した内容と同様であるため、詳細な説明は省略する。
【実施例】
【００５２】
以下に、本発明を、実施例により、更に具体的に説明するが、本発明は、これらの例によってなんら限定されるものではない。
なお、各成分及び脆性材料加工液組成物に関する各物性は、以下に示す要領に従って評価した。
【００５３】
［ＨＬＢ値］
グリフィン法により算出される値を用いた。
【００５４】
［０．１質量％水溶液の表面張力］
ＪＩＳ  Ｋ  ２２４１：２０１７に記載のウィルヘルミー表面張力計による試験方法に準拠して測定される値を用いた。
【００５５】
［分子量］
重量平均分子量（Ｍｗ）及び数平均分子量（Ｍｎ）を、ゲルパーミエーションクロマトグラフィ（ＧＰＣ）を用いて測定した。ＧＰＣは、カラムとして東ソー株式会社製ＴＳＫｇｅｌ  ＳｕｐｅｒＭｕｌｔｉｐｏｒｅＨＺ−Ｍ２本を用い、テトラヒドロフランを溶離液として、検出器に屈折率検出器を用いて測定を行い、ポリスチレンを標準試料として重量平均分子量（Ｍｗ）及び数平均分子量（Ｍｎ）を求めた。
【００５６】
［ｐＨ値］
実施例及び比較例で得られた各脆性材料加工液組成物のｐＨを、東亜ディーケーケー株式会社製のガラス電極式水素イオン濃度示指計、型式：ＨＭ−２５Ｒを用いて評価した。
【００５７】
［シリコン（Ｓｉ）摩擦係数］
実施例及び比較例で得られた各脆性材料加工液組成物を用いて、次の試験条件に従って往復動摩擦試験を行い摩擦係数を測定した。
試験機：株式会社オリエンテック製「Ｆ−２１００」
球：３／１６インチＳＵＪ２
試験温度：室温
試験板：多結晶シリコン
摺動速度：２０ｍｍ／秒
摺動距離：２ｃｍ
荷重：２００ｇ
【００５８】
［消泡性評価］
実施例及び比較例で得られた各脆性材料加工液組成物を用いて、次の手順に従って評価した。
（液面高さ：微粉なし）
液循環装置を備えた容量２Ｌのメスシリンダー（全高：４６０ｍｍ、内径φ８５ｍｍ）中に、加工液２００ｍＬを注入し、メスシリンダー底部から循環装置で加工液を抜き出して循環させ、該２Ｌメスシリンダーの底面からの高さが４００ｍｍとなる位置から、抜き出した加工液を内径φ５ｍｍのノズルを用いて該２Ｌメスシリンダー内に吐出させた。この時の加工液の流量が１．３Ｌ／分となるように循環量を調整した。
循環開始から５分経過後の液面高さを計測した。
なお、液面高さは、メスシリンダーの目盛りを利用して、単位「ｍＬ」で対比している。
この時、泡立ちが発生すると当該液面高さが高くなる、すなわち、「ｍＬ」の値が大きくなることから、当該液面高さの値「ｍＬ」が小さいほど、消泡性に優れる。
得られた結果を下記表１及び２に示す。
（液面高さ：微粉あり）
前記加工液に対して、微粉（「グラファイト粉末」、和光純薬工業株式会社製、特級）を評価液中の濃度１３質量％となるように配合したものを評価液として準備した。
当該評価液を用いること以外は、「微粉なし」での液面高さの計測方法と同様の方法で液面高さを計測し、微粉混入時の加工液の消泡性を評価した。
【００５９】
［廃液処理性の評価］
実施例及び比較例で得られた各脆性材料加工液組成物の１００℃における過マンガン酸カリウムによる酸素消費量（ＣＯＤＭｎ）を、ＪＩＳ  Ｋ  ０１０２：２０１６の１７．に記載の試験方法に準拠して測定した。ＣＯＤＭｎの数値から、以下の基準により実施例及び比較例で得られた各脆性材料加工液組成物の廃液処理性を評価した。
・Ｙ：ＣＯＤＭｎが１０，０００ｍｇ／Ｌ未満
・Ｎ：ＣＯＤＭｎが１０，０００ｍｇ／Ｌ以上
なお、廃液処理性に優れる加工液であるということは、前述のとおり、加工液として要求される潤滑性や消泡性といった性能を、より少ない有効成分濃度でも十分に発揮できる加工液であるということも表す。
本発明における廃液処理性も同様に、前記指標による評価は、実際に特定の水分含有量を満たす加工液であることを規定するためのものではなく、少ない有効成分濃度でも十分な性能を発揮できる加工液であるか否かを判断するための指標としても用いられるものである。
【００６０】
［実施例１〜５、比較例１〜７］
下記の表１及び２に示す組成となるように各成分を配合し、脆性材料加工液組成物を調製した。前記評価方法に従って、各実施例及び比較例の脆性材料加工液組成物を評価した。得られた結果を下記表１及び２に示す。
【００６１】
なお、下記表１及び２に示す各成分は、それぞれ以下の化合物を表す。
成分（Ａ）
・イオン交換水
成分（Ａ）以外の添加剤（表１中の成分（Ｂ）又は表２中の有効成分の原料）
・界面活性剤１：炭素数１２のアルコールのＥＯ付加物（主成分：ポリオキシアルキレンアルキルエーテル）、ＨＬＢ＝７．９、０．１質量％水溶液の表面張力＝２７．９ｍＮ／ｍ
・界面活性剤２：炭素数１２のアルコールのＥＯ付加物（主成分：ポリオキシアルキレンアルキルエーテル）、ＨＬＢ＝６．３、０．１質量％水溶液の表面張力＝２６．６ｍＮ／ｍ
・界面活性剤３：炭素数１２のアルコールのＥＯ付加物（主成分：ポリオキシアルキレンアルキルエーテル）、ＨＬＢ＝８．９、０．１質量％水溶液の表面張力＝２７．６ｍＮ／ｍ
・界面活性剤４：炭素数１２のアルコールのＥＯ付加物（主成分：ポリオキシアルキレンアルキルエーテル）、ＨＬＢ＝１２．１、０．１質量％水溶液の表面張力＝２８．３ｍＮ／ｍ
・界面活性剤５：エチレンオキサイド（ＥＯ）とプロピレンオキサイド（ＰＯ）とのブロック共重合体（プルロニック型界面活性剤）、数平均分子量（Ｍｎ）＝２，９５０、ポリオキシプロピレン鎖部分の数平均分子量（Ｍｎ）＝１，７５０、ＥＯ付加モル数＝２７、ＨＬＢ＝８
・消泡剤：ポリエーテルポリシロキサン
・ｐＨ調整剤１：イソノナン酸
・ｐＨ調整剤２：トリイソプロパノールアミン
【００６２】
【表１】
2019178297.tif 000002
【００６３】
【表２】
2019178297.tif 000003
【００６４】
表１に示すとおり、実施例１〜５の脆性材料加工液組成物は、成分（Ａ）及び成分（Ｂ）を含み、成分（Ｂ）が成分（Ｂ−１）及び成分（Ｂ−２）を、それぞれ、所定の含有量で含み、かつ、成分（Ｂ）中の成分（Ｂ−１）及び成分（Ｂ−２）の合計含有量が８３．０質量％以上であるため、いずれも、ＣＯＤＭｎの数値が低くても潤滑性、消泡性が優れており、潤滑性、消泡性及び廃液処理性のバランスに優れていることが確認された。
一方で、表２に示すとおり、比較例１〜７の脆性材料加工液組成物は、成分（Ａ）及び成分（Ｂ）を含み、成分（Ｂ）が成分（Ｂ−１）及び成分（Ｂ−２）を、それぞれ、所定の含有量で含み、かつ、成分（Ｂ）中の成分（Ｂ−１）及び成分（Ｂ−２）の合計含有量が８３．０質量％以上であるという要件の全てを満たしていないため、潤滑性、消泡性、又は廃液処理性のいずれかの特性に劣ることが確認された。
なお、実施例１に記載の脆性材料加工液組成物を用い、固定砥粒方式のマルチワイヤソー装置を用いて、シリコンインゴットを切断加工した結果、加工時に当該脆性材料加工液組成物の泡立ちが少なく、消泡性に優れていることが確認された。また、当該脆性材料加工液組成物の廃液処理性が優れていることも確認された。
【産業上の利用可能性】
【００６５】
前記本発明の一実施形態である脆性材料加工液組成物は、潤滑性、消泡性、廃液処理性のバランスに優れる。そのため、例えば、シリコンインゴット等の脆性材料からなる被加工材を切断加工する際に、当該加工液の泡立ちを抑制することができ、泡立ちが原因で当該加工液を受けるタンクから当該加工液が溢れだす（オーバーフローの発生）不具合、又は泡立ちが原因で発生する加工精度の低下等の悪影響を防止することができる。
また、前記本発明の一実施形態である脆性材料加工液組成物は廃液処理性に優れるため、環境に対する安全性の向上、作業時の安全性の向上、廃液処理に伴う負荷の低減による経済性の向上にも繋がる。
そして、前述のとおり、前記本発明の一実施形態である脆性材料加工液組成物は、シリコンインゴット等の脆性材料の切断加工に用いるものとして好適に使用されるものであり、より好適には、固定砥粒ワイヤを用いて、シリコンインゴットからシリコンウェハを切り出す加工のクーラントとして使用されるものである。